(57)【特許請求の範囲】
【請求項１】
下記式（１）で表されるインドロカルバゾールからなる電荷輸送性物質と、ドーパント物質と、有機溶媒と、を含むことを特徴とする電荷輸送性ワニス。
0006551693.tif 000016
（式中、Ａｒ１及びＡｒ２は、互いに独立して、Ｚ１で置換されてもよい炭素数６〜２０のアリール基、又はＺ１で置換されてもよい炭素数２〜２０のヘテロアリール基を表す。Ｒ１及びＲ２は、互いに独立して、ハロゲン原子、ニトロ基、シアノ基、アミノ基、ジメチルアミノ基、ヒドロキシ基、炭素数１〜２０のアルコキシ基、Ｚ２で置換されてもよい炭素数１〜２０のアルキル基、Ｚ２で置換されてもよい炭素数２〜２０のアルケニル基、又はＺ２で置換されてもよい炭素数２〜２０のアルキニル基を表す。Ｚ１は、ハロゲン原子、ニトロ基、シアノ基、アミノ基、ジメチルアミノ基、ヒドロキシ基、炭素数１〜２０のアルコキシ基、Ｚ２で置換されてもよい炭素数１〜２０のアルキル基、Ｚ２で置換されてもよい炭素数２〜２０のアルケニル基、又はＺ２で置換されてもよい炭素数２〜２０のアルキニル基を表す。Ｚ２は、ハロゲン原子、ニトロ基、シアノ基、アミノ基、ジメチルアミノ基、ヒドロキシ基又は炭素数１〜２０のアルコキシ基を表す。ｎ及びｍはＲ１及びＲ２の数を表し、互いに独立して０〜４の整数である。）
【請求項２】
前記ドーパント物質は、アリールスルホン酸化合物及びヘテロポリ酸化合物の少なくとも一方を含むことを特徴とする請求項１に記載の電荷輸送性ワニス。
【請求項３】
請求項１又は２に記載の電荷輸送性ワニスからなることを特徴とする電荷輸送性薄膜。
【請求項４】
請求項１〜３の何れか一項に記載の電荷輸送性ワニスを基材上に塗布する工程と、有機溶媒を蒸発させる工程と、を有することを特徴とする電荷輸送性薄膜の製造方法。
【請求項５】
請求項３に記載の電荷輸送性薄膜を具備することを特徴とする有機エレクトロルミネッセンス素子。
【請求項６】
前記電荷輸送性薄膜が、正孔注入層及び正孔輸送層の少なくとも一方であることを特徴とする請求項５に記載の有機エレクトロルミネッセンス素子。
【請求項７】
請求項３に記載の電荷輸送性薄膜を用いることを特徴とする有機エレクトロルミネッセンス素子の製造方法。
【発明の詳細な説明】
【技術分野】
【０００１】
本発明は、電荷輸送性ワニス、電荷輸送性薄膜及びその製造方法、並びに有機エレクトロルミネッセンス素子及びその製造方法に関する。
【背景技術】
【０００２】
従来、発光デバイスの一つとして、有機エレクトロルミネッセンス（以下、有機ＥＬという）素子が知られている。有機ＥＬ素子は一般に、陽極及び陰極と、該陽極及び該陰極の間に配置される電荷注入層（正孔注入層や電子注入層）及び発光層と、を含む多層構造を有しており、注入された電子及び正孔が発光層で再結合することによって発光する。【０００３】
このような発光層や電荷注入層には、有機化合物からなる電荷輸送性薄膜が用いられる。このうち、陽極及び発光層の間に配される正孔注入層は、陽極や発光層との電荷の授受を担い、有機ＥＬ素子の低電圧駆動及び高輝度を実現するのに重要な機能を果たす。このため、有機ＥＬ素子の特性向上を目的として、有機ＥＬ素子用の電荷輸送性薄膜形成用材料について種々検討がなされている状況がある。【０００４】
ここで、電荷輸送性薄膜の形成方法は、大別すると、真空蒸着法に代表されるドライプロセスと、スピンコート法に代表されるウェットプロセスと、に分けられる。両者を比べると、ウェットプロセスには、大面積に平坦性の高い薄膜を効率的に製造しやすいという利点がある。【０００５】
以上の事情の下、例えば、インドロカルバゾール環を形成する２つの窒素原子が、アリーレン基やヘテロアリーレン基で置換された構造を含むものが提案されている（例えば特許文献１参照）。また、インドロカルバゾール環を形成する２つの窒素原子が、重合性基で置換された構造を含むものが提案されている（例えば特許文献２参照）。更に、インドロカルバゾール環を形成する２つの窒素原子が、結合手により主鎖に結合した構造を含むものが提案されている（例えば特許文献３参照）。また、インドロカルバゾール化合物を合成することの開示もある（例えば非特許文献１参照）。
【先行技術文献】
【特許文献】
【０００６】
【特許文献１】国際公開第２０１３／００２０５３号パンフレット
【特許文献２】国際公開第２０１２／１３２５０１号パンフレット
【特許文献３】国際公開第２０１２／１３２５５６号パンフレット
【非特許文献】
【０００７】
【非特許文献１】Ｏｒｇａｎｉｃ＆Ｂｉｏｍｏｌｅｃｕｌａｒ  Ｃｈｅｍｉｓｔｒｙ，２００８年，６６巻，１７３８〜１７４２頁
【発明の概要】
【発明が解決しようとする課題】
【０００８】
しかしながら、今までのところ、電荷輸送性物質として、インドロカルバゾール環を形成する２つの窒素原子がアリール基等で置換されたインドロカルバゾール誘導体を用いるウェットプロセス用材料に関する例は報告されているが（例えば特許文献１〜３）、２つの窒素原子の両方が置換されていないインドロカルバゾール誘導体を用いたウェットプロセス用材料に関する例は、いまだ確認されていない。尚、非特許文献１には、インドロカルバゾール化合物を合成する観点でしか記載がなく、得られたインドロカルバゾール化合物を、例えば有機ＥＬ素子における電荷輸送性薄膜（正孔注入層や正孔輸送層等）として使用することについては記載も示唆もされていない。【０００９】
本発明はこのような事情に鑑みてなされたものであって、そのインドロカルバゾール環を形成する２つの窒素原子の両方が置換されていないインドロカルバゾール誘導体を電荷輸送性物質として含む電荷輸送性ワニス、該ワニスから得られる電荷輸送性薄膜及びその製造方法、並びに該薄膜を有する有機ＥＬ素子及びその製造方法を提供することを目的とする。
【課題を解決するための手段】
【００１０】
上記課題を解決する本発明の態様である電荷輸送性ワニスは、下記式（１）で表されるインドロカルバゾールからなる電荷輸送性物質と、ドーパント物質と、有機溶媒と、を含むことを特徴とする。【００１１】
【化１】
0006551693.tif 000002
（式中、Ａｒ１及びＡｒ２は、互いに独立して、Ｚ１で置換されてもよい炭素数６〜２０のアリール基、又はＺ１で置換されてもよい炭素数２〜２０のヘテロアリール基を表す。Ｒ１及びＲ２は、互いに独立して、ハロゲン原子、ニトロ基、シアノ基、アミノ基、ジメチルアミノ基、ヒドロキシ基、炭素数１〜２０のアルコキシ基、Ｚ２で置換されてもよい炭素数１〜２０のアルキル基、Ｚ２で置換されてもよい炭素数２〜２０のアルケニル基、又はＺ２で置換されてもよい炭素数２〜２０のアルキニル基を表す。Ｚ１は、ハロゲン原子、ニトロ基、シアノ基、アミノ基、ジメチルアミノ基、ヒドロキシ基、炭素数１〜２０のアルコキシ基、Ｚ２で置換されてもよい炭素数１〜２０のアルキル基、Ｚ２で置換されてもよい炭素数２〜２０のアルケニル基、又はＺ２で置換されてもよい炭素数２〜２０のアルキニル基を表す。Ｚ２は、ハロゲン原子、ニトロ基、シアノ基、アミノ基、ジメチルアミノ基、ヒドロキシ基又は炭素数１〜２０のアルコキシ基を表す。ｎ及びｍはＲ１及びＲ２の数を表し、互いに独立して０〜４の整数である。）【００１２】
ここで、前記ドーパント物質は、アリールスルホン酸化合物及びヘテロポリ酸化合物の少なくとも一方を含むことが好ましい。【００１３】
上記課題を解決する本発明の他の態様である電荷輸送性薄膜は、上記何れかに記載の電荷輸送性ワニスからなることを特徴とする。【００１４】
上記課題を解決する本発明の更に他の態様である電荷輸送性薄膜の製造方法は、上記何れかに記載の電荷輸送性ワニスを基材上に塗布する工程と、有機溶媒を蒸発させる工程と、を有することを特徴とする。【００１５】
上記課題を解決する本発明の更に他の態様である有機エレクトロルミネッセンス素子は、上記記載の電荷輸送性薄膜を具備することを特徴とする。【００１６】
ここで、前記電荷輸送性薄膜が、正孔注入層及び正孔輸送層の少なくとも一方であることが好ましい。【００１７】
上記課題を解決する本発明の更に他の態様である有機エレクトロルミネッセンス素子の製造方法は、上記記載の電荷輸送性薄膜を用いることを特徴とする。
【発明の効果】
【００１８】
本発明の電荷輸送性ワニスは、そのインドロカルバゾール環を形成する２つの窒素原子の両方が置換されていないインドロカルバゾール誘導体からなる電荷輸送性物質と、ドーパント物質と、を含む。そのため、該ワニスを用いることで、電荷輸送性に優れる薄膜を製造することができる。そして、本発明の電荷輸送性ワニスによれば、スピンコート法やスリットコート法等、大面積に成膜可能な各種ウェットプロセスを用いた場合でも電荷輸送性に優れた薄膜を好適に製造できる。従って、本発明の電荷輸送性ワニスは、近年の有機ＥＬ素子の分野における進展にも十分対応できる。
【図面の簡単な説明】
【００１９】
【図１】本実施形態の電荷輸送性薄膜を有するＯＬＥＤ素子を説明するための図。
【図２】本実施形態の電荷輸送性薄膜を有するＯＬＥＤ素子を説明するための図。
【発明を実施するための形態】
【００２０】
以下、本発明の実施形態について具体的に説明する。かかる実施形態は、本発明の一態様を示すものであり、本発明の範囲内で任意に変更が可能である。尚、本明細書における電荷輸送性は、導電性と同義であり、正孔輸送性とも同義でもある。電荷輸送性物質は、それ自体に電荷輸送性があるものでもよく、ドーパント物質（電子受容性物質）とともに用いた場合に電荷輸送性を発揮するものでもよい。また、電荷輸送性ワニスは、それ自体に電荷輸送性があるものでもよく、それにより得られる固形膜が電荷輸送性を有するものでもよい。 
【００２１】
本実施形態の電荷輸送性ワニスは、下記式（１）で表される電荷輸送性物質と、ドーパント物質と、有機溶媒と、を含むものである。すなわち、本実施形態の電荷輸送性ワニスは、主に電荷輸送機能を担うホスト材料としての該電荷輸送性物質を、該ドーパント物質とともに、ウェットプロセスにおいて使用可能な程度に該有機溶媒に溶解せしめたものである。このうち電荷輸送性物質は、その２つの窒素原子の両方が置換されていないインドロカルバゾール誘導体からなる。このようなインドロカルバゾール誘導体からなる電荷輸送性物質を用いたウェットプロセスによることで、有機ＥＬ素子の正孔注入層といった電荷輸送性薄膜を形成する例は、新規なものである。
【００２２】
【化２】
0006551693.tif 000003
【００２３】
上記式（１）において、Ａｒ１及びＡｒ２は、互いに独立して、Ｚ１で置換されてもよい炭素数６〜２０のアリール基、又はＺ１で置換されてもよい炭素数２〜２０のヘテロアリール基を表す。Ｒ１及びＲ２は、互いに独立して、ハロゲン原子、ニトロ基、シアノ基、アミノ基、ジメチルアミノ基、ヒドロキシ基、炭素数１〜２０のアルコキシ基、Ｚ２で置換されてもよい炭素数１〜２０のアルキル基、Ｚ２で置換されてもよい炭素数２〜２０のアルケニル基、又はＺ２で置換されてもよい炭素数２〜２０のアルキニル基を表す。Ｚ１は、ハロゲン原子、ニトロ基、シアノ基、アミノ基、ジメチルアミノ基、ヒドロキシ基、炭素数１〜２０のアルコキシ基、Ｚ２で置換されてもよい炭素数１〜２０のアルキル基、Ｚ２で置換されてもよい炭素数２〜２０のアルケニル基、又はＺ２で置換されてもよい炭素数２〜２０のアルキニル基を表す。Ｚ２は、ハロゲン原子、ニトロ基、シアノ基、アミノ基、ジメチルアミノ基、ヒドロキシ基又は炭素数１〜２０のアルコキシ基を表す。ｎ及びｍはＲ１及びＲ２の数を表し、互いに独立して０〜４の整数である。
【００２４】
このうち炭素数６〜２０のアリール基としては、フェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、４−ビフェニル基及び４−ターフェニル基等が挙げられる。
【００２５】
また、炭素数２〜２０のヘテロアリール基としては、２−チエニル、３−チエニル、２−フラニル、３−フラニル、２−オキサゾリル，４−オキサゾリル、５−オキサゾリル、３−イソオキサゾリル、４−イソオキサゾリル、５−イソオキサゾリル、２−チアゾリル，４−チアゾリル、５−チアゾリル、３−イソチアゾリル、４−イソチアゾリル、５−イソチアゾリル、２−イミダゾリル、４−イミダゾリル、２−ピリジル、３−ピリジル、４−ピリジル基等が挙げられる。
【００２６】
また、ハロゲン原子としては、フッ素原子、塩素原子、臭素原子、ヨウ素原子等が挙げられる。また、炭素数１〜２０のアルコキシ基としては、メトキシ基、エトキシ基、ｎ−プロポキシ基、イソプロポキシ基、ｎ−ブトキシ基、イソブトキシ基、ｓ−ブトキシ基、ｔ−ブトキシ基、ｎ−ペンチル基、ｎ−ヘキシルオキシ基、ｎ−ヘプチルオキシ基、ｎ−オクチルオキシ基、ｎ−ノニルオキシ基、ｎ−デシルオキシ基等が挙げられる。
【００２７】
また、炭素数１〜２０のアルキル基としては、直鎖状、分岐鎖状、環状のいずれでもよく、メチル基、エチル基、ｎ−プロピル基、イソプロピル基、ｎ−ブチル基、イソブチル基、ｓ−ブチル基、ｔ−ブチル基、ｎ−ペンチル基、ｎ−ヘキシル基、ｎ−ヘプチル基、ｎ−オクチル基、ｎ−ノニル基、ｎ−デシル基等の炭素数１〜２０の直鎖又は分岐鎖状アルキル基；シクロプロピル基、シクロブチル基、シクロペンチル基、シクロヘキシル基、シクロヘプチル基、シクロオクチル基、シクロノニル基、シクロデシル基、ビシクロブチル基、ビシクロペンチル基、ビシクロヘキシル基、ビシクロヘプチル基、ビシクロオクチル基、ビシクロノニル基、ビシクロデシル基等の炭素数３〜２０の環状アルキル基などが挙げられる。
【００２８】
また、炭素数２〜２０のアルケニル基としては、エテニル基、ｎ−１−プロペニル基、ｎ−２−プロペニル基、１−メチルエテニル基、ｎ−１−ブテニル基、ｎ−２−ブテニル基、ｎ−３−ブテニル基、２−メチル−１−プロペニル基、２−メチル−２−プロペニル基、１−エチルエテニル基、１−メチル−１−プロペニル基、１−メチル−２−プロペニル基、ｎ−１−ペンテニル基、ｎ−１−デセニル基、ｎ−１−エイコセニル基等が挙げられる。
【００２９】
また、炭素数２〜２０のアルキニル基としては、エチニル基、ｎ−１−プロピニル基、ｎ−２−プロピニル基、ｎ−１−ブチニル基、ｎ−２−ブチニル基、ｎ−３−ブチニル基、１−メチル−２−プロピニル基、ｎ−１−ペンチニル基、ｎ−２−ペンチニル基、ｎ−３−ペンチニル基、ｎ−４−ペンチニル基、１−メチル−ｎ−ブチニル基、２−メチル−ｎ−ブチニル基、３−メチル−ｎ−ブチニル基、１，１−ジメチル−ｎ−プロピニル基、ｎ−１−ヘキシニル、ｎ−１−デシニル基、ｎ−１−ペンタデシニル基、ｎ−１−エイコシニル基等が挙げられる。
【００３０】
このような電荷輸送性物質によれば、ドーパント物質とともに有機溶媒に溶解させ、大面積に成膜可能な各種ウェットプロセスを用いた場合でも電荷輸送性に優れた電荷輸送性薄膜を好適に製造できる電荷輸送性ワニスとなる。
【００３１】
ここで、本実施形態に用いられる電荷輸送性物質の好ましい態様の一つとしては、有機溶媒への溶解性や電荷輸送性ワニスの低分子量性を実現できるものが挙げられる。これによれば、塗布後に広がりやすい電荷輸送性ワニスを提供でき、例えばスピンコート法に代表されるウェットプロセスによって、大面積に平坦性の高い電荷輸送性薄膜をＩＴＯやＩＺＯ等の透明電極に効率的に製造できるようになる。
【００３２】
従って、上記式（１）において、ｎ及びｍの少なくとも一方が０であることが好ましく、ｎ及びｍの両方が０であることがより好ましい。上記式（１）としては、例えば下記式（２）で表されるものを用いることができる。
【００３３】
【化３】
0006551693.tif 000004
（式中、Ａｒ１及びＡｒ２は、前記と同様である。）
【００３４】
他方、電荷輸送性物質の有機溶媒への溶解性を向上させる観点から、上記式（１）及び（２）のＡｒ１及びＡｒ２の少なくとも一方はアリール基であることが好ましく、更にはＡｒ１及びＡｒ２の何れもがアリール基であることがより好ましい。また、上記式（１）におけるＡｒ１及びＡｒ２の少なくとも一方がＺ１で置換されたものである場合において、得られる薄膜の電荷輸送性を向上させる観点から、かかるＺ１はハロゲン原子であることが好ましく、フッ素であることがより好ましい。
【００３５】
よって、本実施形態に用いられる電荷輸送性物質の態様としては、例えば下記式（ａー１）〜（ａ−２１）で表されるものを挙げることができる。これらの電荷輸送性物質を、上記のようにドーパント物質とともに有機溶媒に溶解させることで製造した電荷輸送性ワニスを用いることにより、電荷輸送性に優れた電荷輸送性薄膜を製造することができる。これらの電荷輸送性物質は、低分子量であって有機溶媒への溶解性にも優れる。このため、該電荷輸送性ワニスを用いることで、ウェットプロセスによって大面積に平坦性の高い電荷輸送性薄膜を効率的に製造できるようになる。
【００３６】
【化４】
0006551693.tif 000005
【００３７】
【化５】
0006551693.tif 000006
【００３８】
【化６】
0006551693.tif 000007
【００３９】
尚、本実施形態における電荷輸送性物質は、非特許文献１に記載の方法、すなわち下記スキームを利用して合成することができる。
【００４０】
【化７】
0006551693.tif 000008
（式中、Ａｒ１及びＡｒ２、ｎ及びｍ、並びにＲ１及びＲ２は、前記と同様である。）
【００４１】
上記スキームにおいて、式（３）〜（５）で表される化合物の仕込み比（式（３）：式（４）及び（５））は、１：２程度を目安として適宜調節可能である。式（３）〜（５）で表される化合物は、常法によって得ることができるが、市販品を用いるようにしても構わない。
【００４２】
以上説明した本実施形態に用いられる電荷輸送性物質は、有機溶媒への溶解性等を考慮すると、その分子量は、好ましくは２，０００以下、より好ましくは１，０００以下である。また本実施形態において、電荷輸送性物質は、１種単独で用いてもよく２種以上を併用してもよい。
【００４３】
更に、本発明の要旨を変更しない範囲において、他の電荷輸送性物質を併用するようにしてもよい。他の電荷輸送性物質としては、例えば、特開２００２−１５１２７２号公報記載のオリゴアニリン誘導体、国際公開第２００４／１０５４４６号パンフレット記載のオリゴアニリン化合物、国際公開第２００５／０４３９６２号パンフレット記載の１，４−ジチイン環を有する化合物、国際公開第２００８／０３２６１７号パンフレット記載のオリゴアニリン化合物、国際公開第２００８／０３２６１６号パンフレット記載のオリゴアニリン化合物、国際公開第２０１３／０４２６２３号パンフレット記載のアリールジアミン化合物等が挙げられる。
【００４４】
とりわけ、他の電荷輸送性物質としては、分子量２００〜４，０００程度のアニリン誘導体が好ましい。
【００４５】
次に、本実施形態の電荷輸送性ワニスに用いられるドーパント物質について説明する。ドーパント物質としては、電荷輸送性ワニスに含まれる有機溶媒に溶解するものであれば特に限定されず、適宜選択して用いることができる。得られる電荷輸送性薄膜の透過率向上の点から鑑みると、ドーパント物質としては、アリールスルホン酸化合物が好ましく、有機溶媒への溶解性を考慮すると、その分子量は、好ましくは３，０００以下、より好ましくは２，０００以下、より一層好ましくは１，０００以下である。ドーパント物質として好適に用い得るアリールスルホン酸化合物としては、例えば、下記式（６）や式（７）で表されるものが挙げられる。
【００４６】
【化８】
0006551693.tif 000009
【００４７】
Ａ１は、Ｏ又はＳを表すが、Ｏが好ましい。
Ａ２は、ナフタレン環又はアントラセン環を表すが、ナフタレン環が好ましい。
Ａ３は、２〜４価のパーフルオロビフェニル基を表し、ｌは、Ａ１とＡ３との結合数を示し、２≦ｌ≦４を満たす整数であるが、Ａ３が２価のパーフルオロビフェニル基であり、かつ、ｌが２であることが好ましい。
jは、Ａ２に結合するスルホン酸基数を表し、１≦j≦４を満たす整数であるが、２が最適である。
【００４８】
Ａ４〜Ａ８は、互いに独立して、水素原子、ハロゲン原子、シアノ基、炭素数１〜２０のアルキル基、炭素数１〜２０のハロゲン化アルキル基、又は炭素数２〜２０のハロゲン化アルケニル基を表すが、Ａ４〜Ａ８のうち少なくとも３つは、ハロゲン原子である。
【００４９】
炭素数１〜２０のハロゲン化アルキル基としては、上記炭素数１〜２０のアルキル基の水素原子の少なくとも１つを、ハロゲン原子で置換したものが挙げられる。具体例としては、トリフルオロメチル基、２，２，２−トリフルオロエチル基、１，１，２，２，２−ペンタフルオロエチル基、３，３，３−トリフルオロプロピル基、２，２，３，３，３−ペンタフルオロプロピル基、１，１，２，２，３，３，３−ヘプタフルオロプロピル基、４，４，４−トリフルオロブチル基、３，３，４，４，４−ペンタフルオロブチル基、２，２，３，３，４，４，４−ヘプタフルオロブチル基、１，１，２，２，３，３，４，４，４−ノナフルオロブチル基等が挙げられる。
【００５０】
炭素数２〜２０のハロゲン化アルケニル基としては、上記炭素数２〜２０のアルケニル基の水素原子の少なくとも１つを、ハロゲン原子で置換したものが挙げられる。具体例としては、パーフルオロビニル基、パーフルオロプロペニル基（アリル基）、パーフルオロブテニル基等が挙げられる。その他、ハロゲン原子、炭素数１〜２０のアルキル基の例としては上記と同様のものが挙げられるが、ハロゲン原子としてはフッ素原子が好ましい。
【００５１】
これらの中でも、Ａ４〜Ａ８は、水素原子、ハロゲン原子、シアノ基、炭素数１〜１０のアルキル基、炭素数１〜１０のハロゲン化アルキル基、又は炭素数２〜１０のハロゲン化アルケニル基であり、かつ、Ａ４〜Ａ８のうち少なくとも３つは、フッ素原子であることが好ましく、水素原子、フッ素原子、シアノ基、炭素数１〜５のアルキル基、炭素数１〜５のフッ化アルキル基、又は炭素数２〜５のフッ化アルケニル基であり、かつ、Ａ４〜Ａ８のうち少なくとも３つはフッ原子であることがより好ましく、水素原子、フッ素原子、シアノ基、炭素数１〜５のパーフルオロアルキル基、又は炭素数１〜５のパーフルオロアルケニル基であり、かつ、Ａ４、Ａ５及びＡ８がフッ素原子であることより一層好ましい。尚、パーフルオロアルキル基とは、アルキル基の水素原子全てがフッ素原子に置換された基であり、パーフルオロアルケニル基とは、アルケニル基の水素原子全てがフッ素原子に置換された基である。
【００５２】
ｋは、ナフタレン環に結合するスルホン酸基数を表し、１≦ｋ≦４を満たす整数であるが、２〜４が好ましく、２が最適である。ドーパント物質として好適なアリールスルホン酸化合物の具体例としては、例えば以下のとおりである。
【００５３】
【化９】
0006551693.tif 000010
【００５４】
ただし、ドーパント物質は上記式（ｂ−１）〜（ｂ−６）に限定されず、上記アリールスルホン酸化合物とともに、又は上記アリールスルホン酸化合物に代えて、他の構造を有するアリールスルホン酸化合物を用いてもよい。更には、上記アリールスルホン酸化合物とともに、又は上記アリールスルホン酸化合物に代えて、アリールスルホン酸化合物以外のドーパント物質（他のドーパント物質）を用いるようにしてもよい。 
【００５５】
そのような他のドーパント物質として好適なものの一例としては、ヘテロポリ酸化合物が挙げられる。ドーパント物質としてヘテロポリ酸化合物を用いることにより、インジウム錫酸化物（ＩＴＯ）、インジウム亜鉛酸化物（ＩＺＯ）に代表される透明電極からの高正孔受容能のみならず、アルミニウムに代表される金属陽極からの高正孔受容能を示す電荷輸送性に優れた電荷輸送性薄膜（正孔注入層や正孔輸送層等）を得ることができる。
【００５６】
ヘテロポリ酸化合物とは、代表的に式（Ｃ１）で示されるＫｅｇｇｉｎ型あるいは式（Ｃ２）で示されるＤａｗｓｏｎ型の化学構造で示される、ヘテロ原子が分子の中心に位置する構造を有し、バナジウム（Ｖ）、モリブデン（Ｍｏ）、タングステン（Ｗ）等の酸素酸であるイソポリ酸と、異種元素の酸素酸とが縮合してなるポリ酸である。このような異種元素の酸素酸としては、主にケイ素（Ｓｉ）、リン（Ｐ）、ヒ素（Ａｓ）の酸素酸が挙げられる。
【００５７】
【化１０】
0006551693.tif 000011
【００５８】
ヘテロポリ酸化合物の具体例としては、リンモリブデン酸、ケイモリブデン酸、リンタングステン酸、ケイタングステン酸、リンタングストモリブデン酸等が挙げられ、これらは単独で用いてもよく、２種以上を併用してもよい。尚、本実施形態で使用可能なヘテロポリ酸化合物は、市販品として入手可能であり、また公知の方法により合成することもできる。
【００５９】
特に、ドーパント物質が１種類のヘテロポリ酸化合物単独からなる場合、その１種類のヘテロポリ酸化合物は、リンタングステン酸又はリンモリブデン酸が好ましく、リンタングステン酸が好適である。また、ドーパント物質が２種類以上のヘテロポリ酸化合物からなる場合、その２種類以上のヘテロポリ酸化合物の１つは、リンタングステン酸又はリンモリブデン酸が好ましく、リンタングステン酸がより好ましい。尚、ヘテロポリ酸化合物は、元素分析等の定量分析において、一般式で示される構造から元素の数が多く又は少ないものであっても、それが市販品として入手し、又は公知の合成方法に従い適切に合成したものである限り、本実施形態において使用可能である。
【００６０】
本実施形態において使用可能なドーパント物質は前記の例に限定されず、本発明の要旨を変更しない範囲において、電子受容性の他のドーパント物質を用いることができる。本実施形態の電荷輸送性ワニスに含まれるドーパント物質は、質量比で、電荷輸送性物質１に対して１．０〜７０．０程度とすることができるが、好ましくは２．０〜６０．０程度、より好ましくは２．５〜５５．０程度、より一層好ましくは２．５〜３０．０程度、さらに好ましくは２．５〜２０．０程度、さらに一層好ましくは２．５〜１０．０程度である。また本実施形態の電荷輸送性ワニスに含まれるドーパント物質は、１種類に限定されるものではなく、２種以上のドーパント物質を併用してもよい。
【００６１】
次に、本実施形態の電荷輸送性ワニスに含まれる有機溶媒について説明する。電荷輸送性ワニスを調製する際に用いられる有機溶媒としては、電荷輸送性ワニスがウェットプロセスにおいて使用可能となる程度に、電荷輸送性物質及びドーパント物質を良好に溶解し得る高溶解性溶媒（良溶媒）を用いることができる。このような高溶解性溶媒としては、例えば、Ｎ，Ｎ−ジメチルホルムアミド、Ｎ，Ｎ−ジメチルアセトアミド、Ｎ−メチルピロリドン、１，３−ジメチル−２−イミダゾリジノン、ジエチレングリコールモノメチルエーテル、プロピレングリコールモノメチルエーテル等の有機溶媒を用いることができる。これらの溶媒は１種単独で、又は２種以上混合して用いることができ、その使用量は、ワニスに使用する溶媒全体に対して５〜１００質量％とすることができる。
【００６２】
尚、本実施形態において使用可能な有機溶媒は前記の例に限定されず、上記高溶解性溶媒とともに、又は上記高溶解性溶媒に代えて、高溶解性溶媒よりも極性の低い低極性溶媒（貧溶媒）を用いることもできる。低極性溶媒によれば、溶媒分子の極性が低く、高極性化合物に対する溶解性という点では劣るものの、溶媒の種類によっては、粘度の向上、表面張力の低下、揮発性の付与等によって基板に対する塗れ性の向上を図ることができ、また、各種塗布装置の噴霧あるいは塗布に適した物性を付与し、塗布装置に対する腐食性を低下させることができる場合がある。
【００６３】
また、本実施形態においては、ワニスに、２５℃で１０〜２００ｍＰａ・ｓ、特に３５〜１５０ｍＰａ・ｓの粘度を有し、常圧（大気圧）で沸点５０〜３００℃、特に１５０〜２５０℃の高粘度有機溶媒を少なくとも一種類含有させることで、ワニスの粘度の調整が容易になり、その結果、平坦性の高い電荷輸送性薄膜を再現性よく与えるような、用いる塗布方法に応じたワニス調整が可能となる。本実施形態に用いられる溶媒全体に対する高粘度有機溶媒の添加割合は、固体が析出しない範囲内であることが好ましく、固体が析出しない限りにおいて、添加割合は、５〜８０質量％が好ましい。更に、基板に対する濡れ性の向上、溶媒の表面張力の調整、極性の調整、沸点の調整等の目的で、その他の溶媒を、ワニスに使用する溶媒全体に対して１〜９０質量％、好ましくは１〜５０質量％の割合で混合することもできる。
【００６４】
本実施形態のワニスの粘度は、作製する電荷輸送性薄膜の厚み等や固形分濃度に応じて適宜設定されるものではあるが、通常、２５℃で１〜５０ｍＰａ・ｓである。また、本実施形態における電荷輸送性ワニスの固形分濃度は、ワニスの粘度及び表面張力等や、作製する電荷輸送性薄膜の厚み等を勘案して適宜設定されるものではあるが、通常、０．１〜１０．０質量％程度であり、ワニスの塗布性を向上させることを考慮すると、好ましくは０．５〜５．０質量％、より好ましくは１．０〜３．０質量％である。
【００６５】
以上で説明した電荷輸送性ワニスを基材上に塗布して焼成することで、基材上に電荷輸送性薄膜を形成させることができる。ワニスの塗布方法としては、特に限定されるものではなく、ディップ法、スピンコート法、転写印刷法、ロールコート法、刷毛塗り、インクジェット法、スプレー法等が挙げられ、塗布方法に応じてワニスの粘度及び表面張力を調節することが好ましい。
【００６６】
また、本実施形態の電荷輸送性ワニスを用いる場合、焼成雰囲気は、通常、大気雰囲気である。焼成温度は、得られる電荷輸送性薄膜の用途、得られる電荷輸送性薄膜に付与する電荷輸送性の程度等を勘案して、概ね１００〜２６０℃の範囲内で適宜設定されるものではあるが、得られる電荷輸送性薄膜を有機ＥＬ素子の正孔注入層として用いる場合、１４０〜２５０℃程度が好ましく、１４５〜２４０℃程度がより好ましい。尚、焼成の際、より高い均一成膜性を発現させたり、基材上で反応を進行させたりする目的で、２段階以上の温度変化をつけてもよく、加熱は、例えば、ホットプレートやオーブン等、適当な機器を用いて行えばよい。
【００６７】
電荷輸送性薄膜の膜厚は、特に限定されないが、有機ＥＬ素子内で正孔注入層として用いる場合、５〜２００ｎｍが好ましい。膜厚を変化させる方法としては、ワニス中の固形分濃度を変化させたり、塗布時の基板上の溶液量を変化させたりする等の方法がある。
【００６８】
本実施形態の電荷輸送性ワニスを用いて低分子系有機ＥＬ素子（以下、ＯＬＥＤ素子という）を作製する場合の使用材料や、作製方法としては、下記のようなものが挙げられるが、これらに限定されるものではない。使用する電極基板は、洗剤、アルコール、純水等による液体洗浄を予め行って浄化しておくことが好ましく、例えば、陽極基板では使用直前にＵＶオゾン処理、酸素−プラズマ処理等の表面処理を行うことが好ましい。ただし陽極材料が有機物を主成分とする場合、表面処理を行わなくともよい。
【００６９】
図１は、本実施形態の電荷輸送性薄膜（例えば正孔注入層）を有するＯＬＥＤ素子の構成例を示す断面図である。本実施形態のＯＬＥＤ素子１は、一例であるが、ガラス基板１０の表面にＩＴＯ１１がパターニングされたＩＴＯ基板１２（陽極）、正孔注入層１３、正孔輸送層１４、発光層１５、電子注入層１６及びアルミニウム薄膜１７（陰極）を順次積層して構成することができる。ただし、本発明の要旨を限定しない範囲において、他の層を追加してもよい。
【００７０】
かかるＯＬＥＤ素子１の作製方法の例は下記のとおりである。陽極となるＩＴＯ基板１２に、本実施形態の電荷輸送性ワニスを塗布して焼成し、このＩＴＯ基板１２に正孔注入層１３を作製する。これを真空蒸着装置内に導入し、正孔輸送層１４、発光層１５、必要に応じて設けられる電子輸送層／ホールブロック層（図示せず）、電子注入層１６、陰極となる例えばアルミニウム薄膜１７を順次蒸着してＯＬＥＤ素子１とする。尚、必要に応じて、発光層１５と正孔輸送層１４との間に電子ブロック層を設けてよい。
【００７１】
陽極材料としては、インジウム錫酸化物（ＩＴＯ）、インジウム亜鉛酸化物（ＩＺＯ）に代表される透明電極や、アルミニウムに代表される金属やこれらの合金等から構成される金属陽極が挙げられ、平坦化処理を行ったものが好ましい。高電荷輸送性を有するポリチオフェン誘導体やポリアニリン誘導体を用いることもできる。
【００７２】
尚、金属陽極を構成するその他の金属としては、例えば、スカンジウム、チタン、バナジウム、クロム、マンガン、鉄、コバルト、ニッケル、銅、亜鉛、ガリウム、イットリウム、ジルコニウム、ニオブ、モリブデン、ルテニウム、ロジウム、パラジウム、カドニウム、インジウム、スカンジウム、ランタン、セリウム、プラセオジム、ネオジム、プロメチウム、サマリウム、ユウロピウム、ガドリニウム、テルビウム、ジスプロシウム、ホルミウム、エルビウム、ツリウム、イッテルビウム、ハフニウム、タリウム、タングステン、レニウム、オスミウム、イリジウム、プラチナ、金、チタン、鉛、ビスマスやそれらの合金等が挙げられる。
【００７３】
正孔輸送層１４を形成する材料としては、（トリフェニルアミン）ダイマー誘導体、［（トリフェニルアミン）ダイマー］スピロダイマー、Ｎ，Ｎ’−ビス（ナフタレン−１−イル）−Ｎ，Ｎ’−ビス（フェニル）−ベンジジン（α−ＮＰＤ）、Ｎ，Ｎ’−ビス（ナフタレン−２−イル）−Ｎ，Ｎ’−ビス（フェニル）−ベンジジン、Ｎ，Ｎ’−ビス（３−メチルフェニル）−Ｎ，Ｎ’−ビス（フェニル）−ベンジジン、Ｎ，Ｎ’−ビス（３−メチルフェニル）−Ｎ，Ｎ’−ビス（フェニル）−９，９−スピロビフルオレン、Ｎ，Ｎ’−ビス（ナフタレン−１−イル）−Ｎ，Ｎ’−ビス（フェニル）−９，９−スピロビフルオレン、Ｎ，Ｎ’−ビス（３−メチルフェニル）−Ｎ，Ｎ’−ビス（フェニル）−９，９−ジメチル−フルオレン、Ｎ，Ｎ’−ビス（ナフタレン−１−イル）−Ｎ，Ｎ’−ビス（フェニル）−９，９−ジメチル−フルオレン、Ｎ，Ｎ’−ビス（３−メチルフェニル）−Ｎ，Ｎ’−ビス（フェニル）−９，９−ジフェニル−フルオレン、Ｎ，Ｎ’−ビス（ナフタレン−１−イル）−Ｎ，Ｎ’−ビス（フェニル）−９，９−ジフェニル−フルオレン、Ｎ，Ｎ’−ビス（ナフタレン−１−イル）−Ｎ，Ｎ’−ビス（フェニル）−２，２’−ジメチルベンジジン、２，２’，７，７’−テトラキス（Ｎ，Ｎ−ジフェニルアミノ）−９，９−スピロビフルオレン、９，９−ビス［４−（Ｎ，Ｎ−ビス−ビフェニル−４−イル−アミノ）フェニル］−９Ｈ−フルオレン、９，９−ビス［４−（Ｎ，Ｎ−ビス−ナフタレン−２−イル−アミノ）フェニル］−９Ｈ−フルオレン、９，９−ビス［４−（Ｎ−ナフタレン−１−イル−Ｎ−フェニルアミノ）−フェニル］−９Ｈ−フルオレン、２，２’，７，７’−テトラキス［Ｎ−ナフタレニル（フェニル）−アミノ］−９，９−スピロビフルオレン、Ｎ，Ｎ’−ビス（フェナントレン−９−イル）−Ｎ，Ｎ’−ビス（フェニル）−ベンジジン、２，２’−ビス［Ｎ，Ｎ−ビス（ビフェニル−４−イル）アミノ］−９，９−スピロビフルオレン、２，２’−ビス（Ｎ，Ｎ−ジフェニルアミノ）−９，９−スピロビフルオレン、ジ−［４−（Ｎ，Ｎ−ジ（ｐ−トリル）アミノ）−フェニル］シクロヘキサン、２，２’，７，７’−テトラ（Ｎ，Ｎ−ジ（ｐ−トリル））アミノ−９，９−スピロビフルオレン、Ｎ，Ｎ，Ｎ’，Ｎ’−テトラ−ナフタレン−２−イル−ベンジジン、Ｎ，Ｎ，Ｎ’，Ｎ’−テトラ−（３−メチルフェニル）−３，３’−ジメチルベンジジン、Ｎ，Ｎ’−ジ（ナフタレニル）−Ｎ，Ｎ’−ジ（ナフタレン−２−イル）−ベンジジン、Ｎ，Ｎ，Ｎ’，Ｎ’−テトラ（ナフタレニル）−ベンジジン、Ｎ，Ｎ’−ジ（ナフタレン−２−イル）−Ｎ，Ｎ’−ジフェニルベンジジン−１，４−ジアミン、Ｎ１，Ｎ４−ジフェニル−Ｎ１，Ｎ４−ジ（ｍ−トリル）ベンゼン−１，４−ジアミン、Ｎ２，Ｎ２，Ｎ６，Ｎ６−テトラフェニルナフタレン−２，６−ジアミン、トリス（４−（キノリン−８−イル）フェニル）アミン、２，２’−ビス（３−（Ｎ，Ｎ−ジ（ｐ−トリル）アミノ）フェニル）ビフェニル、４，４’，４’’−トリス［３−メチルフェニル（フェニル）アミノ］トリフェニルアミン（ｍ−ＭＴＤＡＴＡ）、４，４’，４’’−トリス［１−ナフチル（フ���ニル）アミノ］トリフェニルアミン（１−ＴＮＡＴＡ）等のトリアリールアミン類、５，５’’−ビス−｛４−［ビス（４−メチルフェニル）アミノ］フェニル｝−２，２’：５’，２’’−ターチオフェン（ＢＭＡ−３Ｔ）等のオリゴチオフェン類などが挙げられる。
【００７４】
発光層１５を形成する材料としては、トリス（８−キノリノラート）アルミニウム（ＩＩＩ）（Ａｌｑ３）、ビス（８−キノリノラート）亜鉛（ＩＩ）（Ｚｎｑ２）、ビス（２−メチル−８−キノリノラート）（ｐ−フェニルフェノラート）アルミニウム（ＩＩＩ）（ＢＡｌｑ）、４，４’−ビス（２，２−ジフェニルビニル）ビフェニル、９，１０−ジ（ナフタレン−２−イル）アントラセン、２−ｔ−ブチル−９，１０−ジ（ナフタレン−２−イル）アントラセン、２，７−ビス［９，９−ジ（４−メチルフェニル）−フルオレン−２−イル］−９，９−ジ（４−メチルフェニル）フルオレン、２−メチル−９，１０−ビス（ナフタレン−２−イル）アントラセン、２−（９，９−スピロビフルオレン−２−イル）−９，９−スピロビフルオレン、２，７−ビス（９，９−スピロビフルオレン−２−イル）−９，９−スピロビフルオレン、２−［９，９−ジ（４−メチルフェニル）−フルオレン−２−イル］−９，９−ジ（４−メチルフェニル）フルオレン、２，２’−ジピレニル−９，９−スピロビフルオレン、１、３、５−トリス（ピレン−１−イル）ベンゼン、９，９−ビス［４−（ピレニル）フェニル］−９Ｈ−フルオレン、２，２’−ビ（９，１０−ジフェニルアントラセン）、２，７−ジピレニル−９，９−スピロビフルオレン、１，４−ジ（ピレン−１−イル）ベンゼン、１，３−ジ（ピレン−１−イル）ベンゼン、６，１３−ジ（ビフェニル−４−イル）ペンタセン、３，９−ジ（ナフタレン−２−イル）ペリレン、３，１０−ジ（ナフタレン−２−イル）ペリレン、トリス［４−（ピレニル）−フェニル］アミン、１０，１０’−ジ（ビフェニル−４−イル）−９，９’−ビアントラセン、Ｎ，Ｎ’−ジ（ナフタレン−１−イル）−Ｎ，Ｎ’−ジフェニル−［１，１’：４’，１’’：４’’，１’’’−クウォーターフェニル］−４，４’’’−ジアミン、４，４’−ジ［１０−（ナフタレン−１−イル）アントラセン−９−イル］ビフェニル、ジベンゾ｛［ｆ，ｆ’］−４，４’，７，７’−テトラフェニル｝ジインデノ［１，２，３−ｃｄ：１’，２’，３’−ｌｍ］ペリレン、１−（７−（９，９’−ビアントラセン−１０−イル）−９，９−ジメチル−９Ｈ−フルオレン−２−イル）ピレン、１−（７−（９，９’−ビアントラセン−１０−イル）−９，９−ジヘキシル−９Ｈ−フルオレン−２−イル）ピレン、１，３−ビス（カルバゾール−９−イル）ベンゼン）、１，３，５−トリス（カルバゾール−９−イル）ベンゼン、４，４’，４’’−トリス（カルバゾール−９−イル）トリフェニルアミン、４，４’−ビス（カルバゾール−９−イル）ビフェニル、４，４’−ビス（カルバゾール−９−イル）−２，２’−ジメチルビフェニル、２，７−ビス（カルバゾール−９−イル）−９，９−ジメチルフルオレン、２，２’，７，７’−テトラキス（カルバゾール−９−イル）−９，９−スピロビフルオレン、２，７−ビス（カルバゾール−９−イル）−９，９−ジ（ｐ−トリル）フルオレン、９，９−ビス［４−（カルバゾール−９−イル）−フェニル］フルオレン、２，７−ビス（カルバゾール−９−イル）−９，９−スピロビフルオレン、１，４−ビス（トリフェニルシリル）ベンゼン、１，３−ビス（トリフェニルシリル）ベンゼン、ビス（４−Ｎ，Ｎ−ジエチルアミノ−２−メチルフェニル）−４−メチルフェニルメタン、２，７−ビス（カルバゾール−９−イル）−９，９−ジオクチルフルオレン、４，４’’−ジ（トリフェニルシリル）−ｐ−ターフェニル、４，４’−ジ（トリフェニルシリル）ビフェニル、９−（４−ｔ−ブチルフェニル）−３，６−ビス（トリフェニルシリル）−９Ｈ−カルバゾール、９−（４−ｔ−ブチルフェニル）−３，６−ジトリチル−９Ｈ−カルバゾール、９−（４−ｔ−ブチルフェニル）−３，６−ビス（９−（４−メトキシフェニル）−９Ｈ−フルオレン−９−イル）−９Ｈ−カルバゾール、２，６−ビス（３−（９Ｈ−カルバゾール−９−イル）フェニル）ピリジン、トリフェニル（４−（９−フェニル−９Ｈ−フルオレン−９−イル）フェニル）シラン、９，９―ジメチル−Ｎ，Ｎ−ジフェニル−７−（４−（１−フェニル−１Ｈ−ベンゾ［ｄ］イミダゾール−２−イル）フェニル）−９H−フルオレン−２−アミン、３，５−ビス（３−（９H−カルバゾール−９−イル）フェニル）ピリジン、９，９−スピロビフルオレン−２−イル−ジフェニル−フォスフィンオキサイド、９，９’−（５−（トリフェニルシリル）−１，３−フェニレン）ビス（９H−カルバゾール）、３−（２，７−ビス（ジフェニルフォスフォリル）−９−フェニル−９H−フルオレン−９−イル）−９−フェニル−９H−カルバゾール、４，４，８，８，１２，１２−ヘキサ（ｐ−トリル）−４H−８H−１２H−１２C−アザジベンゾ［ｃｄ，ｍｎ］ピレン、４，７−ジ（９Ｈ−カルバゾール−９−イル）−１，１０−フェナントロリン、２，２’−ビス（４−（カルバゾール−９−イル）フェニル）ビフェニル、２，８−ビス（ジフェニルフォスフォリル）ジベンゾ［ｂ，ｄ］チオフェン、ビス（２−メチルフェニル）ジフェニルシラン、ビス［３，５−ジ（９Ｈ−カルバゾール−９−イル）フェニル］ジフェニルシラン、３，６−ビス（カルバゾール−９−イル）−９−（２−エチル−ヘキシル）−９Ｈ−カルバゾール、３−（ジフェニルフォスフォリル）−９−（４−（ジフェニルフォスフォリル）フェニル）−９Ｈ−カルバゾール、３，６−ビス［（３，５−ジフェニル）フェニル］−９−フェニルカルバゾール等が挙げられ、発光性ドーパントと共蒸着することによって、発光層１５を形成してもよい。
【００７５】
発光性ドーパントとしては、３−（２−ベンゾチアゾリル）−７−（ジエチルアミノ）クマリン、２，３，６，７−テトラヒドロ−１，１，７，７−テトラメチル−１Ｈ，５Ｈ，１１Ｈ−１０−（２−ベンゾチアゾリル）キノリジノ［９，９ａ，１ｇｈ］クマリン、キナクリドン、Ｎ，Ｎ’−ジメチル−キナクリドン、トリス（２−フェニルピリジン）イリジウム（Ｉｒ（ｐｐｙ）３）、ビス（２−フェニルピリジン）（アセチルアセトネート）イリジウム（Ｉｒ（ｐｐｙ）２（ａｃａｃ））、トリス［２−（ｐ−トリル）ピリジン］イリジウム（Ｉｒ（ｍｐｐｙ）３）、９，１０−ビス［Ｎ，Ｎ−ジ（ｐ−トリル）アミノ］アントラセン、９，１０−ビス［フェニル（ｍ−トリル）アミノ］アントラセン、ビス［２−（２−ヒドロキシフェニル）ベンゾチアゾラト］亜鉛、Ｎ１０，Ｎ１０，Ｎ１０’，Ｎ１０’−テトラ（ｐ−トリル）−９，９’  −ビアントラセン−１０，１０’−ジアミン、Ｎ１０，Ｎ１０，Ｎ１０’，Ｎ１０’−テトラフェニル−９，９’  −ビアントラセン−１０，１０’−ジアミン、Ｎ１０，Ｎ１０’−ジフェニル−Ｎ１０’，Ｎ１０’−ジナフタレニル−９，９’  −ビアントラセン−１０，１０’−ジアミン、４，４’−ビス（９−エチル−３−カルバゾビニレン）−１，１’−ビフェニル、ペリレン、２，５，８，１１−テトラ−ｔ−ブチルペリレン、１、４−ビス［２−（３−Ｎ−エチルカルバゾリル）ビニル］ベンゼン、４，４’−ビス［４−（ジ−ｐ−トリルアミノ）スチリル］ビフェニル、４−（ジ−ｐ−トリルアミノ）−４’−［（ジ−ｐ−トリルアミノ）スチリル］スチルベン、ビス（３，５−ジフルオロ−２−（２−ピリジル）フェニル−（２−カルボキシピリジル）イリジウム、４，４’−ビス［４−（ジフェニルアミノ）スチリル］ビフェニル、ビス（２，４−ジフルオロフェニルピリジナト）テトラキス（１−ピラゾリル）ボレートイリジウム、Ｎ，Ｎ’−ビス（ナフタレン−２−イル）−Ｎ，Ｎ’−ビス（フェニル）−トリス（９，９−ジメチルフルオレニレン）、２，７−ビス｛２−［フェニル（ｍ−トリル）アミノ］−９，９−ジメチル−フルオレン−７−イル｝−９，９−ジメチル−フルオレン、Ｎ−（４−（（Ｅ）−２−（６（（Ｅ）−４−（ジフェニルアミノ）スチリル）ナフタレン−２−イル）ビニル）フェニル）−Ｎ−フェニルベンゼンアミン、ｆａｃ−イリジウムトリス（１−フェニル−３−メチルベンズイミダゾリン−２−イリデン−Ｃ，Ｃ２’）、ｍｅｒ−イリジウムトリス（１−フェニル−３−メチルベンズイミダゾリン−２−イリデン−Ｃ，Ｃ２’）、２，７−ビス［４−（ジフェニルアミノ）スチリル］−９，９−スピロビフルオレン、６−メチル−２−（４−（９−（４−（６−メチルベンゾ［ｄ］チアゾール−２−イル）フェニル）アントラセン−１０−イル）フェニル）ベンゾ［ｄ］チアゾール、１，４−ジ［４−（Ｎ，Ｎ−ジフェニル）アミノ］スチリルベンゼン、１，４−ビス（４−（９Ｈ−カルバゾール−９−イル）スチリル）ベンゼン、（Ｅ）−６−（４−（ジフェニルアミノ）スチリル）−Ｎ，Ｎ−ジフェニルナフタレン−２−アミン、ビス（２，４−ジフルオロフェニルピリジナト）（５−（ピリジン−２−イル）−１Ｈ−テトラゾレート）イリジウム、ビス（３−トリフルオロメチル−５−（２−ピリジル）ピラゾール）（（２，４−ジフルオロベンジル）ジフェニルフォスフィネート）イリジウム、ビス（３−トリフルオロメチル−５−（２−ピリジル）ピラゾレート）（ベンジルジフェニルフォスフィネート）イリジウム、ビス（１−（２，４−ジフルオロベンジル）−３−メチルベンズイミダゾリウム）（３−（トリフルオロメチル）−５−（２−ピリジル）−１，２，４−トリアゾレート）イリジウム、ビス（３−トリフルオロメチル−５−（２−ピリジル）ピラゾレート）（４’，６’−ジフルオロフェニルピリジネート）イリジウム、ビス（４’，６’−ジフルオロフェニルピリジナト）（３，５−ビス（トリフルオロメチル）−２−（２’−ピリジル）ピロレート）イリジウム、ビス（４’，６’−ジフルオロフェニルピリジナト）（３−（トリフルオロメチル）−５−（２−ピリジル）−１，２，４−トリアゾレート）イリジウム、（Ｚ）−６−メシチル−Ｎ−（６−メシチルキノリン−２（１Ｈ）−イリデン）キノリン−２−アミン−ＢＦ２、（Ｅ）−２−（２−（４−（ジメチルアミノ）スチリル）−６−メチル−４Ｈ−ピラン−４−イリデン）マロノニトリル、４−（ジシアノメチレン）−２−メチル−６−ジュロリジル−９−エニル−４Ｈ−ピラン、４−（ジシアノメチレン）−２−メチル−６−（１，１，７，７−テトラメチルジュロリジル−９−エニル）−４Ｈ−ピラン、４−（ジシアノメチレン）−２−ｔ−ブチル−６−（１，１，７，７−テトラメチルジュロリジン−４−イル−ビニル）−４Ｈ−ピラン、トリス（ジベンゾイルメタン）フェナントロリンユーロピウム、５，６，１１，１２−テトラフェニルナフタセン、ビス（２−ベンゾ［ｂ］チオフェン−２−イル−ピリジン）（アセチルアセトネート）イリジウム、トリス（１−フェニルイソキノリン）イリジウム、ビス（１−フェニルイソキノリン）（アセチルアセトネート）イリジウム、ビス［１−（９，９−ジメチル−９Ｈ−フルオレン−２−イル）−イソキノリン］（アセチルアセトネート）イリジウム、ビス［２−（９，９−ジメチル−９Ｈ−フルオレン−２−イル）キノリン］（アセチルアセトネート）イリジウム、トリス［４，４’−ジ−ｔ−ブチル−（２，２’）−ビピリジン］ルテニウムビス（ヘキサフルオロフォスフェート）、トリス（２−フェニルキノリン）イリジウム、ビス（２−フェニルキノリン）（アセチルアセトネート）イリジウム、２，８−ジ−ｔ−ブチル−５，１１−ビス（４−ｔ−ブチルフェニル）−６，１２−ジフェニルテトラセン、ビス（２−フェニルベンゾチアゾラト）（アセチルアセトネート）イリジウム、５，１０，１５，２０−テトラフェニルテトラベンゾポルフィリン白金、オスミウムビス（３−トリフルオロメチル−５−（２−ピリジン）−ピラゾレート）ジメチルフェニルフォスフィン、オスミウムビス（３−（トリフルオロメチル）−５−（４−ｔ−ブチルピリジル）−１，２，４−トリアゾレート）ジフェニルメチルフォスフィン、オスミウムビス（３−（トリフルオロメチル）−５−（２−ピリジル）−１，２，４−トリアゾール）ジメチルフェニルフォスフィン、オスミウムビス（３−（トリフルオロメチル）−５−（４−ｔ−ブチルピリジル）−１，２，４−トリアゾレート）ジメチルフェニルフォスフィン、ビス［２−（４−ｎ−ヘキシルフェニル）キノリン］（アセチルアセトネート）イリジウム、トリス［２−（４−ｎ−ヘキシルフェニル）キノリン］イリジウム、トリス［２−フェニル−４−メチルキノリン）］イリジウム、ビス（２−フェニルキノリン）（２−（３−メチルフェニル）ピリジネート）イリジウム、ビス（２−（９，９−ジエチル−フルオレン−２−イル）−１−フェニル−１Ｈ−ベンゾ［ｄ］イミダゾラト）（アセチルアセトネート）イリジウム、ビス（２−フェニルピリジン）（３−（ピリジン−２−イル）−２Ｈ−クロメン−２−オネート）イリジウム、ビス（２−フェニルキノリン）（２，２，６，６−テトラメチルヘプタン−３，５−ジオネート）イリジウム、ビス（フェニルイソキノリン）（２，２，６，６−テトラメチルヘプタン−３，５−ジオネート）イリジウム、イリジウムビス（４−フェニルチエノ［３，２−ｃ］ピリジナト−Ｎ，Ｃ２’）アセチルアセトネート、（Ｅ）−２−（２−ｔ−ブチル−６−（２−（２，６，６−トリメチル−２，４，５，６−テトラヒドロ−１Ｈ−ピローロ［３，２，１−ｉｊ］キノリン−８−イル）ビニル）−４Ｈ−ピラン−４−イリデン）マロノニトリル、ビス（３−トリフルオロメチル−５−（１−イソキノリル）ピラゾレート）（メチルジフェニルフォスフィン）ルテニウム、ビス［（４−ｎ−ヘキシルフェニル）イソキノリン］（アセチルアセトネート）イリジウム、白金オクタエチルポルフィン、ビス（２−メチルジベンゾ［ｆ，ｈ］キノキサリン）（アセチルアセトネート）イリジウム、トリス［（４−ｎ−ヘキシルフェニル）キソキノリン］イリジウム等が挙げられる。
【００７６】
電子輸送層／ホールブロック層を形成する材料としては、８−ヒドロキシキノリノレート−リチウム、２，２’，２’’−（１，３，５−ベンジントリル）−トリス（１−フェニル−１−Ｈ−ベンズイミダゾール）、２−（４−ビフェニル）５−（４−ｔ−ブチルフェニル）−１，３，４−オキサジアゾール、２，９−ジメチル−４，７−ジフェニル−１，１０−フェナントロリン、４，７−ジフェニル−１，１０−フェナントロリン、ビス（２−メチル−８−キノリノレート）−４−（フェニルフェノラト）アルミニウム、１，３−ビス［２−（２，２’−ビピリジン−６−イル）−１，３，４−オキサジアゾ−５−イル］ベンゼン、６，６’−ビス［５−（ビフェニル−４−イル）−１，３，４−オキサジアゾ−２−イル］−２，２’−ビピリジン、３−（４−ビフェニル）−４−フェニル−５−ｔ−ブチルフェニル−１，２，４−トリアゾール、４−（ナフタレン−１−イル）−３，５−ジフェニル−４Ｈ−１，２，４−トリアゾール、２，９−ビス（ナフタレン−２−イル）−４，７−ジフェニル−１，１０−フェナントロリン、２，７−ビス［２−（２，２’−ビピリジン−６−イル）−１，３，４−オキサジアゾ−５−イル］−９，９−ジメチルフルオレン、１，３−ビス［２−（４−ｔ−ブチルフェニル）−１，３，４−オキサジアゾ−５−イル］ベンゼン、トリス（２，４，６−トリメチル−３−（ピリジン−３−イル）フェニル）ボラン、１−メチル−２−（４−（ナフタレン−２−イル）フェニル）−１Ｈ−イミダゾ［４，５ｆ］［１，１０］フェナントロリン、２−（ナフタレン−２−イル）−４，７−ジフェニル−１，１０−フェナントロリン、フェニル−ジピレニルフォスフィンオキサイド、３，３’，５，５’−テトラ［（ｍ−ピリジル）−フェン−３−イル］ビフェニル、１，３，５−トリス［（３−ピリジル）−フェン−３−イル］ベンゼン、４，４’−ビス（４，６−ジフェニル−１，３，５−トリアジン−２−イル）ビフェニル、１，３−ビス［３，５−ジ（ピリジン−３−イル）フェニル］ベンゼン、ビス（１０−ヒドロキシベンゾ［ｈ］キノリナト）ベリリウム、ジフェニルビス（４−（ピリジン−３−イル）フェニル）シラン、３，５−ジ（ピレン−１−イル）ピリジン等が挙げられる。
【００７７】
電子注入層１６を形成する材料としては、酸化リチウム（Ｌｉ２Ｏ）、酸化マグネシウム（ＭｇＯ）、アルミナ（Ａｌ２Ｏ３）、フッ化リチウム（ＬｉＦ）、フッ化ナトリウム（ＮａＦ）、フッ化マグネシウム（ＭｇＦ２）、フッ化セシウム（ＣｓＦ）、フッ化ストロンチウム（ＳｒＦ２）、三酸化モリブデン（ＭｏＯ３）、アルミニウム、Ｌｉ（ａｃａｃ）、酢酸リチウム、安息香酸リチウム等が挙げられる。
【００７８】
陰極材料としては、アルミニウム、マグネシウム−銀合金、アルミニウム−リチウム合金、リチウム、ナトリウム、カリウム、セシウム等が挙げられる。電子ブロック層を形成する材料としては、トリス（フェニルピラゾール）イリジウム等が挙げられる。
【００７９】
図２（ａ）〜（ｂ）に示すように、ＯＬＥＤ素子１のＩＴＯ基板１２（陽極）及びアルミニウム薄膜１７（陰極）に電圧を印加すると、ＨＯＭＯ及びＬＵＭＯに内部勾配が生じ、ＩＴＯ基板１２から発光層１５側へ正孔がＨＯＭＯに注入され、また、アルミニウム薄膜１７から発光層１５側へ電子がＬＵＭＯに注入される。その結果、発光層１５内で正孔及び電子が再結合し（励起分子が電子輸送材料からドーパント物質にエネルギー移動し）、これにより発光した光がＩＴＯ基板１２側からＯＬＥＤ素子１外へ出る。
【００８０】
尚、本実施形態の電荷輸送性ワニスを用いた高分子系有機ＥＬ素子（以下、ＰＬＥＤ素子という）の作製方法は、特に限定されないが、以下の方法が挙げられる。すなわち、上記ＯＬＥＤ素子１作製において、正孔輸送層１４、発光層１５、電子輸送層（図示せず）、電子注入層１６の真空蒸着操作を行う代わりに、正孔輸送性高分子層、発光性高分子層を順次形成することによって本実施形態の電荷輸送性ワニスによって形成される電荷輸送性薄膜を有するＰＬＥＤ素子を作製することができる。具体的には、陽極基板上に本実施形態の電荷輸送性ワニスを塗布して上記方法により正孔注入層を作製し、その上に正孔輸送性高分子層、発光性高分子層を順次形成し、更に陰極電極を蒸着してＰＬＥＤ素子とする。
【００８１】
使用する陰極及び陽極材料としては、上記ＯＬＥＤ素子作製時と同様のものが使用でき、同様の洗浄処理、表面処理を行うことができる。正孔輸送性高分子層及び発光性高分子層の形成法としては、正孔輸送性高分子材料若しくは発光性高分子材料、又はこれらにドーパント物質を加えた材料に溶媒を加えて溶解するか、均一に分散し、正孔注入層又は正孔輸送性高分子層の上に塗布した後、それぞれ焼成することで成膜する方法が挙げられる。
【００８２】
正孔輸送性高分子材料としては、ポリ［（９，９−ジヘキシルフルオレニル−２，７−ジイル）−コ−（Ｎ，Ｎ’−ビス｛ｐ−ブチルフェニル｝−１，４−ジアミノフェニレン）］、ポリ［（９，９−ジオクチルフルオレニル−２，７−ジイル）−コ−（Ｎ，Ｎ’−ビス｛ｐ−ブチルフェニル｝−１，１’−ビフェニレン−４，４−ジアミン）］、ポリ［（９，９−ビス｛１’−ペンテン−５’−イル｝フルオレニル−２，７−ジイル）−コ−（Ｎ，Ｎ’−ビス｛ｐ−ブチルフェニル｝−１，４−ジアミノフェニレン）］、ポリ［Ｎ，Ｎ’−ビス（４−ブチルフェニル）−Ｎ，Ｎ’−ビス（フェニル）−ベンジジン］−エンドキャップドウィズポリシルシスキノキサン、ポリ［（９，９−ジジオクチルフルオレニル−２，７−ジイル）−コ−（４，４’−（Ｎ−（ｐ−ブチルフェニル））ジフェニルアミン）］等が挙げられる。
【００８３】
発光性高分子材料としては、ポリ（９，９−ジアルキルフルオレン）（ＰＤＡＦ）等のポリフルオレン誘導体、ポリ（２−メトキシ−５−（２’−エチルヘキソキシ）−１，４−フェニレンビニレン）（ＭＥＨ−ＰＰＶ）等のポリフェニレンビニレン誘導体、ポリ（３−アルキルチオフェン）（ＰＡＴ）等のポリチオフェン誘導体、ポリビニルカルバゾール（ＰＶＣｚ）等が挙げられる。
【００８４】
溶媒としては、トルエン、キシレン、クロロホルム等を挙げることができ、溶解又は均一分散法としては撹拌、加熱撹拌、超音波分散等の方法が挙げられる。塗布方法としては、特に限定されるものではなく、インクジェット法、スプレー法、ディップ法、スピンコート法、転写印刷法、ロールコート法、刷毛塗り等が挙げられる。尚、塗布は、窒素、アルゴン等の不活性ガス下で行うことが好ましい。焼成する方法としては、不活性ガス下又は真空中、オーブン又はホットプレートで加熱する方法が挙げられる。
【実施例】
【００８５】
以下、実施例及び比較例を挙げて本発明を更に詳述するが、本発明は下記に限定されるものではない。【００８６】
ここで、使用した装置とその使用目的は下記のとおりである。
基板洗浄：長州産業（株）社製
基板洗浄装置（減圧プラズマ方式）
ワニスの塗布：ミカサ（株）社製
スピンコーターＭＳ−Ａ１００
膜厚測定：（株）小坂研究所製
微細形状測定機サーフコーダＥＴ−４０００
透過率測定：（株）島津製作所製
可視紫外線吸収スペクトル測定装置ＵＶ−３１００ＰＣ
有機ＥＬ素子の作製：長州産業（株）社製
多機能蒸着装置システムＣ−Ｅ２Ｌ１Ｇ１−Ｎ
有機ＥＬ素子の輝度等の測定：（有）テック・ワールド社製
Ｉ−Ｖ−Ｌ測定システム【００８７】
［合成例１］
下記式（ａ−１）で表される化合物（以下、Ａ１と略す）及び下記式（ａ−２）で表される化合物（以下、Ａ２と略す）を、上記非特許文献１に記載の方法に従って合成した。【００８８】
【化１１】
0006551693.tif 000012
【００８９】
＜Ａ１の合成＞
インドール７．００ｇ、ベンジル５．０１ｇ、ｐ−トルエンスルホン酸一水和物０．９２ｇ、及びトルエン５５ｍＬを順次加え、反応系を窒素置換した。その後、この溶液を加熱還流条件下８時間撹拌した。次いで、この溶液を室温まで冷却した後、ろ過を行った。得られたろ物をカラムクロマトグラフィーにて精製を行い、目的物を含むフラクションを集め、溶媒を留去した後、乾燥を行った。得られた粉末に対して１，４−ジオキサン１２０ｍＬを用いて再結晶を行った。その後、ろ過、乾燥を行い、６，７−ジフェニル−５，１２−ジヒドロインドロ［３，２−ａ］カルバゾールを４．９５ｇ（収率５１％）得た。
１Ｈ  ＮＭＲ（３００ＭＨｚ，ＴＨＦ−ｄ８）δ［ｐｐｍ］：１０．８（ｓ,１Ｈ）,９．９１（ｓ,１Ｈ）,８．４７（ｄ,Ｊ＝７．７Ｈｚ,１Ｈ）,７．５１（ｄ,Ｊ＝７．７Ｈｚ,１Ｈ）,７．４８（ｄ,Ｊ＝７．７Ｈｚ,１Ｈ）,７．０８−７．３５（ｍ,１３Ｈ）,６．７４−６．８０（ｍ,２Ｈ）．【００９０】
＜Ａ２の合成＞
インドール１．１７ｇ、１，２−ビス（４−フルオロフェニル）エタン−１，２−ジオン０．９８ｇ、ｐ−トルエンスルホン酸一水和物０．１５ｇ、及びトルエン１０ｍＬを順次加え、反応系を窒素置換した。その後、この溶液を加熱還流条件下７時間撹拌した。次いで、この溶液を室温まで冷却したした後、ろ過を行った。得られたろ物を、トルエン、テトラヒドロフラン、及び、エタノールの混合溶媒で洗浄後、乾燥を行い、６，７−ビス（４−フルオロフェニル）−５，１２−ジヒドロインドロ［３，２−ａ］カルバゾールを０．４６ｇ（収率２６％）得た。
１Ｈ  ＮＭＲ（３００ＭＨｚ,ＤＭＳＯ−ｄ６）δ［ｐｐｍ］：１１．９（ｓ,１Ｈ）,１０．８（ｓ,１Ｈ）,８．７２（ｄ,Ｊ＝７．７Ｈｚ,１Ｈ）,７．６４（ｄ,Ｊ＝８．３Ｈｚ,１Ｈ）,７．５７（ｄ,Ｊ＝８．３Ｈｚ,１Ｈ）,７．１１−７．４３（ｍ,１１Ｈ）,６．８７（ｔ,Ｊ＝７．７Ｈｚ,１Ｈ）,６．６０（ｄ,Ｊ＝７．７Ｈｚ,１Ｈ）．【００９１】
＜ワニスの調製＞
［実施例１−１］
Ａ１  ０．０７３ｇ（０．１７８ｍｍｏｌ）及び下記式（ｂ−１）で表されるアリールスルホン酸化合物（以下、Ｂ１と略す）  ０．０８０ｇ（０．０８９ｍｍｏｌ）の混合物に対し、窒素雰囲気下で良溶媒である１，３−ジメチル−２−イミダゾリジノン（以下、ＤＭＩと略す）２．５ｇを加え、上記混合物を溶解させた。この溶液に、シクロヘキサノール３．７５ｇ及びプロピレングリコール１．２５ｇを加え、十分に撹拌して黄色透明溶液を得た。得られた黄色透明溶液を、孔径０．２μｍのＰＴＦＥ製フィルターを用いて濾過し、黄色透明の電荷輸送性ワニスを得た（固形分濃度２．０質量％）。尚、Ｂ１は、国際公開第２００６／０２５３４２号の記載に基づき、合成した。【００９２】
【化１２】
0006551693.tif 000013
【００９３】
［実施例１−２］
Ａ１  ０．０６１ｇ（０．１３６ｍｍｏｌ）及びＢ１  ０．０９２ｇ（０．１０２ｍｍｏｌ）の混合物を用いた以外は、実施例１−１と同様の方法で黄色透明の電荷輸送性ワニスを得た（固形分濃度２．０質量％）。【００９４】
［実施例１−３］
Ａ１  ０．０４８ｇ（０．１１７ｍｍｏｌ）及びＢ１  ０．１０５ｇ（０．１１７ｍｍｏｌ）の混合物を用いた以外は、実施例１−１と同様の方法で黄色透明の電荷輸送性ワニスを得た（固形分濃度２．０質量％）。【００９５】
［実施例１−４］
Ａ１  ０．０４８ｇ（０．１１７ｍｍｏｌ）及びＢ１  ０．１０５ｇ（０．１１７ｍｍｏｌ）の混合物に対し、窒素雰囲気下でＤＭＩ２．５ｇを加え、上記混合物を溶解させた。この溶液に、シクロヘキサノール３．７５ｇ及びプロピレングリコール１．２５ｇを加え、十分に撹拌した。その後、トリメトキシ（３，３，３−トリフルオロプロピル）シランとトリ（メトキシフェニル）シランの１：２（質量比）の混合溶剤を０．０１５ｇ加え、更に十分に撹拌し黄色透明溶液を得た。得られた黄色透明溶液を孔径０．２μｍのＰＴＦＥ製フィルターを用いて濾過し、黄色透明の電荷輸送性ワニスを得た（固形分濃度２．０質量％）。【００９６】
［実施例１−５］
Ａ１  ０．０４６ｇ（０．１１４ｍｍｏｌ）及びリンタングステン酸（関東化学（株）製）  ０．１８６ｇの混合物を用いた以外は、実施例１−１と同様の方法で黄色透明の電荷輸送性ワニスを得た（固形分濃度３．０質量％）。【００９７】
［実施例１−６］
Ａ２  ０．０４３ｇ（０．０９７ｍｍｏｌ）及びリンタングステン酸  ０．１７３ｇの混合物に対し、窒素雰囲気下でＤＭＩ５ｇを加え、上記混合物を溶解した。この溶液に、シクロヘキサノール１．０ｇ及びプロピレングリコール１．０ｇを加え、十分に撹拌して黄色透明溶液を得た。得られた黄色透明溶液を孔径０．２μｍのＰＴＦＥ製フィルターを用いて濾過し、黄色透明の電荷輸送性ワニスを得た（固形分濃度３．０質量％）。【００９８】
＜電荷輸送性薄膜の作製（石英基板）、及び電荷輸送性薄膜の透明性評価＞
［実施例２−１］〜［実施例２−６］
上記方法により得られたワニス（［実施例１−１］〜［実施例１−６］）を、スピンコーターを用いて石英基板に塗布した後、大気中５０℃で５分間乾燥させ、更に２３０℃で１５分間焼成し、石英基板上に膜厚３０ｎｍの均一な薄膜を作製した。尚、石英基板は、プラズマ洗浄装置（１５０Ｗ、３０秒間）を用い、表面上の不純物を除却してから使用した。【００９９】
その後、作製した電荷輸送性薄膜（［実施例２−１］〜［実施例２−６］）の透過率を測定した。透過率は、可視光領域である波長４００〜８００ｎｍをスキャンすることにより得た。４００〜８００ｎｍの平均透過率は、下記表１に示すとおりである。【０１００】
【表１】
0006551693.tif 000014
【０１０１】
表１の結果から、［実施例２−１］〜［実施例２−６］の電荷輸送性薄膜は、可視領域において高い透過率を示すことが確かめられた。【０１０２】
＜ＯＬＥＤ素子の作製、及び素子の特性評価（電気特性及び輝度特性）＞
［実施例３−１］
下記方法により、図１に示すＯＬＥＤ素子１を作製した。すなわち、基板として、２５ｍｍ×２５ｍｍ×０．７ｔのガラス基板１０の表面に、ＩＴＯ１１が膜厚１５０ｎｍでパターニングされたＩＴＯ基板１２を用いた。ＩＴＯ基板１２は、Ｏ２プラズマ洗浄装置（１５０Ｗ、３０秒間）を用いて表面上の不純物を除去してから使用した。【０１０３】
まず［実施例１−１］のワニスを、スピンコーターを用いてＩＴＯ基板１２に塗布した後、５０℃で５分間乾燥し、更に２３０℃で１５分間焼成することで、ＩＴＯ基板１２に３０ｎｍの均一な電荷輸送性薄膜（正孔注入層１３）を作製した。【０１０４】
電荷輸送性薄膜を作製したＩＴＯ基板１２に対し、蒸着装置を用いてα−ＮＰＤ（正孔輸送層１４）、Ａｌｑ３（発光層１５）、フッ化リチウム（ＬｉＦ；電子注入層１６）、及びアルミニウム薄膜１７を順次積層し、ＯＬＥＤ素子１を得た。膜厚は、それぞれ３０ｎｍ、４０ｎｍ、０．５ｎｍ及び１００ｎｍとし、真空度１．０×１０−５Ｐａ、蒸着レートはＬｉＦでは０．０２ｎｍ／秒、それ以外の材料では０．２ｎｍ／秒の条件で蒸着を行った。【０１０５】
尚、空気中の酸素、水等の影響による特性劣化を防止するため、その特性の評価する上で、ＯＬＥＤ素子１を封止基板で封止した。封止は以下の手順で行った。【０１０６】
酸素濃度５ｐｐｍ以下、露点−８０℃以下の窒素雰囲気中で、ＯＬＥＤ素子１を封止基板の間に収め、封止基板を接着剤により貼り合わせた。この際、補水剤としてダイニック（株）製  ＨＤ−０７１０１０Ｗ−４０をＯＬＥＤ素子と共に封止基板内に収めた。接着剤としては、（株）ＭＯＲＥＳＣＯ製  モレスコモイスチャーカット  ＷＢ９０ＵＳ（Ｐ）を使用した。貼り合わせた封止基板に対し、ＵＶ光を照射（波長：３６５ｎｍ、照射量：６０００ｍＪ／ｃｍ２）した後、８０℃で１時間、アニーリング処理して接着剤を硬化させた。【０１０７】
［実施例３−２］〜［実施例３−６］
上記［実施例１−２］〜［実施例１−６］で得られたワニスを用いた以外は、［実施例３−１］と同様の方法でＯＬＥＤ素子を作製した。【０１０８】
作製したＯＬＥＤ素子（［実施例３−１］〜［実施例３−６］）の電流密度及び輝度に関する特性を測定した。駆動電圧５Ｖにおける電流密度及び輝度は、表２に示したとおりである。尚、各素子の発光面サイズの面積は、２ｍｍ×２ｍｍである。【０１０９】
【表２】
0006551693.tif 000015
【０１１０】
表２の結果から、［実施例３−１］〜［実施例３−６］のＯＬＥＤ素子は、実用的な電圧の範囲内で充分な輝度を有する、すなわち発光することが確かめられた。以上のことから、本実施形態の電荷輸送性ワニスから得られる電荷輸送性薄膜を正孔注入層として用いることで、輝度特性に優れる有機ＥＬ素子が得られることがわかった。
【符号の説明】
【０１１１】
１  低分子系有機ＥＬ素子（ＯＬＥＤ素子）、  １０  ガラス基板、  １１  ＩＴＯ、  １２  ＩＴＯ基板（陽極）、  １３  正孔注入層（電荷輸送性薄膜）、  １４  正孔輸送層、  １５  発光層、  １６  電子注入層、  １７  アルミニウム薄膜（陰極）
【図１】
0006551693.tif 000017
【図２】
0006551693.tif 000018